Brevet FR2839579A3 — publié le 20031114

FR 2839579 A3 20031114 FR 0305575 A 20030507 Couche à hase de latex La présente invention a pour objet une couche d'isolation de bruit comprenant du latex. Des couches d'isolation de bruit sont décrites dans de nombreux documents, dont US2,534,814 ; GB 1,596,607 ; US 3,895,143, etc. La couche d'isolation de bruit à base de latex selon l'invention présente au moins les propriétés suivantes : souplesse ou flexibilité sans formation de fissures ; - stabilité ; distribution homogène des propriétés d'isolation sonore ; anti glissement ; - etc. La couche d'isolation au bruit ou d'insonorisation selon l'invention, qui comprend du latex, présente une épaisseur comprise entre 1 et 10mm, de préférence entre 2 et 8 mm, par exemple 3mm, 4mm, 5mm, 6mm,7mm. La densité de la couche d'isolation au bruit set comprise entre 0,7 kg/1 et 4 kg/l, de préférence entre 0,8 kg/1 et 2 kg/1, par exemple 0 kg/1, 0,9 ka/1, 1 kg/1, 1,1 kg/l, 1,3 kg/1, 1,5 kg/1, 1,7 kg/1. La couche contenant du latex comprend au moins 50% en poids de particules ou grains solides inertes avec un diamètre compris entre 50 m et 500um. Des particules ou grains inertes sont des particules ou grains qui ne réagissent pas avec le latex. La. couche contenant du latex selon l'invention est préparée par la vulcanisation d'une composition à base de latex qui comprend une quantité suffisante d'au moins un agent de stabilisation pour assurer une dispersion ou répartition homogène des particules ou grains avec une granulométrie comprise entre 50 m et 500um. De préférence, la quantité d'agent de stabilisation est suffisante pour maintenir l'homogénéité pendant la phase de gélification et pendant la phase de vulcanisation du latex. Selon une forme de réalisation avantageuse, la couche est sensiblement exempte de particules ou grains solides avec une granulométrie de moins de 10 m, de préférence avec un diamètre de moins de 20 um. Selon une caractéristique d'une forme de réalisation d'une couche à base de latex de l'invention, la couche comprend plus de 60% en poids, de préférence plus de 75% en poids, de particules ou grains solides avec une granulométrie comprise entre 50 m et 500um. De préférence, la couche comprend au moins 50% en poids de particules ou grains solides inertes avec une granulométrie comprise entre 100 m et 500 um. Selon un détail d'une forme de réalisation possible, les particules solides inertes sont des particules cristallisées, arrondies ou polies. La couche comprenant du latex est par exemple sous forme de mousse. De préférence, au moins une surface de la couche est imprimée. La couche comprenant du latex est par exemple reliée ou associée à un tissu ou une membrane, de préférence une membrane en fibre de verre. La couche comprenant du latex selon l'invention est par exemple réalisée pour assurer une réduction du bruit d'au moins 3 dB, de préférence d'au moins 5 dB, plus particulièrement d'au moins 7 dB. Pour faciliter le placement d'une couche sur le sol ou sur une lamelle, un parquet, etc., la couche est munie d'un moyen adhésif ou d'une bande adhésive. La couche est par exemple reliée ou associée à une lamelle ou parquet ou lamelle de parquet. La couche comprenant du latex comprend de préférence du latex styrène butadiène et du latex naturel. Selon une forme de réalisation possible, la couche comprend des additifs contre les flammes, tels que hydroxyde d'aluminium, hydroxyde de magnésium, carbonate de magnésium, hydroxyde de calcium, hydroxyde de baryum, argile, carbonate de calcium, dolomie (carbonate de magnésium - carbonate de calcium), hydrotalcite [Mg4,s Al2 (OH)13 CO3 .35H2O ], zéolite, farine ou poudre de quartz, etc. L'invention a également pour objet un procédé pour préparer une couche contenant du latex selon l'invention dans lequel on prépare une suspension aqueuse qui contient au moins un latex, des particules solides inertes avec une granulométrie comprise entre 50 et 500 m, un agent de vulcanisation, un accélérateur de vulcanisation, un agent de stabilisation, un antioxydant et un agent de gélification, dans laquelle la quantité d'agent de stabilisation est suffisante pour assurer une suspension sensiblement homogène, après quoi la suspension sensiblement homogène est gélifiée, et après quoi la suspension sensiblement homogène gélifiée est vulcanisée. La gélification de la suspension peut être opérée à une température de 30 à 300 C, de préférence à une température de 50 à 200 C, mieux encore à une température de 50 à 150 C, telle que par exemple 50 C, 60 C, 80 C, 100 C, 120 C. La vulcanisation de la suspension gélifiée peut s'opérer à une température de 60 à 300 C, de préférence à une température de 90 C à 200 C, telle que par exemple 120 C, 140 C, 160 C, etc. De préférence, on utilise un ou des savons d'acide gras en tant qu'agent de stabilisation, dans lequel les chaînes d'acide gras comprend par exemple de 6 à 24 atomes de carbone (tel que par exemple 12, 14, 16 et 18 atomes de carbone). L'invention a encore pour objet une suspension aqueuse pour la préparation d'une couche de latex selon l'invention, ladite suspension comprenant au moins : - un latex, de préférence un mélange de latex styrène butadiène et de latex naturel, - une quantité de particules ou grains solides inertes avec une granulométrie comprise entre 50 et 500um, de préférence entre 100 m et 500um, dans lequel la teneur en poids de particules est au moins une fois, de préférence entre 2 et 7 fois, la teneur en poids de latex, - un agent de vulcanisation (par exemple du soufre), - un accélérateur de vulcanisation, - un antioxydant, et - une quantité d'agent de stabilisation, de manière à ce que la teneur en agent de stabilisation dans la suspension est suffisante pour obtenir après une brève étape de mélange une suspension homogène, l'homogénéité étant garantie pendant au moins 15minutes, de préférence pendant au moins 30 minutes, plus spécifiquement au moins 1 heure. La suspension est de préférence sensiblement exempte de particules avec une granulométrie inférieure à 10 m, de préférence inférieure à 20u.m. La suspension présente par exemple une teneur en matière sèche de plus de 60% en poids, de préférence entre 70 et 85% en poids. L'invention a encore pour objet un kit qui comprend : - un premier récipient ou fût qui contient une suspension suivant l'invention, et - un deuxième récipient ou fût qui contient un agent de gélification pour la gélification de la suspension après mélange d'une quantité suffisante d'agent de gélification avec une quantité de suspension. Des exemples de couches de latex selon l'invention seront décrites ci-après. Dans ces exemples, la couche de latex a été préparée par gélification d'une suspension (sur une membrane de fibres de verre avec un poids d'environ 50, 100, 300 et 500 g/m2) à une température de 100 C et par vulcanisation de la suspension gélifiée à un température d'environ 150 C. Le tableau suivant donne la composition de matières sèches (en % en poids) de différentes suspensions. suspension 1 2 3 4 5 6 7 Matière sèche 70 75 75 80 80 80 85 Composition matière sèche des suspensions Latex SBR 7,7 6,5 6,5 2,8 5,6 6,9 4,9 Latex naturel Il,5 10 10 11,1 8,3 6,9 7,3 Hydrate d'aluminium 27 40,5 85,3 100-400 m Carbonate de calcium 30 80,5 40 41,7 83,3 100-400 m Verre (sphères) 20 41,7 100-400um Dolomie 20 43,3 100-400um Hydrotalcite 20 100-400 m Pâte de vulcanisation + 2 1,6 1,6 1,4 1,4 1,4 1,3 accélérateur de vulcanisation Epaississant 0,1 0,1 0,1 0,1 0,1 0,1 0,1 Savon d'acide gras 1 0,8 0,8 0,6 0,6 0,6 0,3 Antioxydant 0,5 0,3 0,3 0,2 0,2 0,2 0,2 Quantité d'agent gélifiant ajouté à la suspension (% en poids) Gélifiant 5 5 |#~" 5 5 5 silico fluorure de sodium Gélifiant 6 6 Acétate d'ammonium Dans d'autres exemples, un agent moussant a été ajouté à la suspension, pour permettre au latex de mousser avant sa vulcanisation. La couche de latex ainsi obtenue avait alors une densité de moins de lkg/1. Dans les exemples, des couches de latex avec différentes épaisseurs ont été préparées, à savoir avec une épaisseur de 3mm, 5mm, 7mm et 9mm, et avec une densité de 0,9kg/l et 2kg/l. Revendications 1. Couche d'isolation contre le bruit contenant du latex, avec une épaisseur de 1 à 10mm et avec une densité de 0,7kg/l à 4kg/l, ladite couche comprenant au moins 50% en poids de particules solides inertes avec une granulométrie de 50 m à 500um, ladite couche étant préparée par vulcanisation d'une composition de latex qui comprend une quantité suffisante d'au moins un agent stabilisant pour obtenir une dispersion ou une répartition sensiblement homogène des particules avec une granulométrie comprise entre 50 m et 500um. 2. Couche contenant du latex selon la revendication 1, caractérisée en ce que la couche est sensiblement exempte de particules ou grains avec une granulométrie inférieure à 10 m, de préférence avec un diamètre inférieur à 20um. 3. Couche contenant du latex suivant la revendication 1 ou 2, caractérisée en ce que la couche comprend plus de 60% en poids, de préférence plus de 75% en poids, de particules ou grains solides inertes avec une granulométrie comprise entre 50 m et 500um. 4. Couche contenant du latex selon l'une des revendications précédentes, caractérisée en ce que la couche comprend au moins 50% en poids de particules ou grains solides inertes avec une granulométrie comprise entre 100 et 500 m. 5. Couche contenant du latex selon l'une des revendications précédentes, caractérisée en ce que les particules solides inertes sont des particules cristallines, arrondies ou polies. 6. Couche contenant du latex selon l'une des revendications précédentes, caractérisée en ce que la couche est une mousse. 7. Couche contenant du latex selon l'une des revendications précédentes, caractérisée en ce qu'au moins une face de la couche est imprimée. 8. Couche contenant du latex selon l'une des revendications précédentes, caractérisée en ce que la couche est reliée à un tissu ou une membrane, de préférence une membrane de fibre de verre. 9. Couche contenant du latex selon l'une des revendications précédentes, caractérisée en ce que la couche présente des propriétés de réduction de bruit d'au moins 3dB, de préférence d'au moins 5 dB, de manière encore plus préférée d'au moins 7 dB. 10. Couche contenant du latex selon l'une des revendications précédentes, caractérisée en ce que la couche est munie d'un moyen adhésif. 11. Couche contenant du latex selon l'une des revendications précédentes, caractérisée en ce que la couche est attachée à une lamelle, un parquet ou un parquet lamellé. 12. Couche contenant du latex selon l'une des revendications précédentes, caractérisée en ce que la couche contient du latex styrène butadiène et du latex naturel. 13. Couche contenant du latex selon l'une des revendications précédentes, caractérisée en ce que la couche contient au moins un additif anti flamme. 14. Procédé pour préparer une couche contenant du latex selon l'une des revendications précédentes, - dans lequel une suspension aqueuse est préparée, cette suspension contenant au moins un latex, ainsi des particules solides inertes avec une granulométrie entre 50 et 500um, un agent de vulcanisation, un accélérateur de vulcanisation, un antioxydant, un agent de stabilisation et un agent de gélification, la quantité d'agent de stabilisation étant suffisante pour obtenir une suspension sensiblement homogène, - après quoi la suspension sensiblement homogène est gélifiée, et - après quoi la suspension homogène gélifiée est vulcanisée. 15. Procédé suivant la revendication précédente, caractérisé en ce que l'agent de stabilisation est un ou des savons d'acide gras. 16. Procédé suivant la revendication précédente, caractérisé en ce que les chaînes d'acide gras des savons d'acide gras comprennent de 6 à 24 atomes de carbone. 17. Suspension aqueuse pour la mise en oeuvre du procédé selon l'une des revendications 14 à 16, ladite suspension comprenant : - au moins un latex, de préférence un mélange de latex styrène butadiène et de latex naturel, - une quantité de particules ou grains solides inertes avec un diamètre entre 50 m et 500um, de préférence entre lOOum et 500um, la teneur en poids de particules étant au moins une fois, de préférence entre 2 et 7 fois, la teneur en poids de latex, - un agent de vulcanisation, - un accélérateur de vulcanisation, - un antioxydant, et - une quantité d'agent de stabilisation, de manière à ce que la teneur en agent de stabilisation est suffisante pour obtenir après une brève étape de mélange, une suspension homogène, l'homogénéité pouvant être assurée pendant au moins 15 minutes, de préférence pendant au moins 30 minutes, mieux encore pendant au moins 1 heure. 18. Suspension selon la revendication précédente, caractérisée en ce que la suspension est sensiblement exempte de particules avec une granulométrie de moins de 10 m, de préférence de moins de 20 m. 19. Suspension selon la revendication 17 ou 18, caractérisée en ce que la suspension présente une teneur en matière sèche de plus de 60% en poids, de préférence entre 70 et 85% en poids. 20. Kit pour la préparation d'une couche contenant du latex selon un procédé selon l'une des revendications 14 à 16, ledit kit comprenant : - un premier récipient ou fût qui contient une suspension selon l'une des revendications 17 à 19, et - un deuxième récipient ou fût qui contient un agent de gélification pour la gélification de la suspension après mélange d'une quantité suffisante d'agent de gélification avec une quantité de suspension.